(57)【要約】【課題】  本発明は、誘電体組成物に酸化コバルト(CoO)又は酸化銅(CuO)のような青色又は緑色を帯びた遷移金属酸化物を添加することで、黄変を防止し得るプラズマディスプレイパネルの誘電体組成物を提供することを目的とする。  【解決手段】  本発明に係るプラズマディスプレイパネルの誘電体組成物は、ガラス粉末と、遷移金属酸化物から成ることを特徴とする。【選択図】図1
2005235735.tif 000002
【特許請求の範囲】
【請求項１】
ガラス粉末と、
遷移金属酸化物と、を包含して構成されることを特徴とするプラズマディスプレイパネルの誘電体組成物。
【請求項２】
前記遷移金属酸化物は、
CoO又はCuOであって、前記CoO又はCuOの量は０.０１wt%〜１０wt%であることを特徴とする請求項１記載のプラズマディスプレイパネルの誘電体組成物。
【請求項３】
PbO-B２O３-SiO２グループのガラス粉末と、
BaO、MgO、SrOの中で少なくとも何れか一つ以上と、
Al２O３と、
CoO又はCuOの中で何れか一つと、を包含して構成されることを特徴とするプラズマディスプレイパネルの誘電体組成物。
【請求項４】
PbO-B２O３-SiO２グループのガラス粉末と、
BaO、MgO、SrOの中で少なくとも何れか一つ以上と、
Al２O３と、
CoOと、を包含して構成され、ここで、前記CoOは、０.０１wt%〜１０wt%であることを特徴とするプラズマディスプレイパネルの誘電体組成物。
【請求項５】
PbO-B２O３-SiO２グループのガラス粉末と、
BaO、MgO、SrOの中で少なくとも何れか一つ以上と、
Al２O３と、
CoOと、を包含して構成され、ここで、前記CuOは、０.０１wt%〜１０wt%であることを特徴とするプラズマディスプレイパネルの誘電体組成物。
【請求項６】
PbO-B２O３-SiO２グループのガラス粉末と、
BaO、MgO、SrOの中で少なくとも何れか一つ以上と、
Al２O３と、
CoO又はCuOの中で何れか一つと、を包含して構成され、ここで、前記CoO又はCuOは、０.０１wt%〜１０wt%であることを特徴とするプラズマディスプレイパネルの上部誘電体組成物。
【請求項７】
基板と、該基板の一部分上に形成された第１電極と、該第１電極の一部分上に形成された第２電極と、該第１電極、前記第２電極、前記基板上に形成される誘電体層を包含して構成されるプラズマディスプレイパネルにおいて、
前記誘電体層の組成物は、
ガラス粉末と、
遷移金属酸化物と、を包含して構成されることを特徴とするプラズマディスプレイパネルの誘電体層の組成物。
【請求項８】
前記遷移金属酸化物は、
CoO又はCuOであって、該CoO又はCuOの量は、０.０１wt%〜１０wt%であることを特徴とする請求項７記載のプラズマディスプレイパネルの誘電体層の組成物。
【請求項９】
前記ガラス粉末は、
PbO-B２O３-SiO２グループのガラス粉末であることを特徴とする請求項７記載のプラズマディスプレイパネルの誘電体層の組成物。
【請求項１０】
BaO、MgO、SrOの中で少なくとも何れか一つ以上を更に包含して構成されることを特徴とする請求項９記載のプラズマディスプレイパネルの誘電体層の組成物。
【請求項１１】
Al２O３を更に包含して構成されることを特徴とする請求項１０記載のプラズマディスプレイパネルの誘電体層組成物。
【請求項１２】
上部ガラス基板と、該上部ガラス基板の一部分上に形成された維持電極と、該維持電極の一部分上に形成されるバス電極と、前記維持電極、前記バス電極、前記上部ガラス基板上に形成される上部誘電体層と、を包含して構成されるプラズマディスプレイパネルにおいて、
前記上部誘電体層の組成物は、
PbO-B２O３-SiO２グループのガラス粉末と、
CoO又はCuOの中で何れか一つと、を包含して構成されることを特徴とするプラズマディスプレイパネルの上部誘電体層の組成物。
【請求項１３】
前記CoO又はCuOは、０.０１wt%〜１０wt%であることを特徴とする請求項１２記載のプラズマディスプレイパネルの上部誘電体層の組成物。
【請求項１４】
BaO、MgO、SrOの中で少なくとも何れか一つ以上を更に包含して構成されることを特徴とする請求項１２記載のプラズマディスプレイパネルの上部誘電体層の組成物。
【請求項１５】
Al２O３を更に包含して構成されることを特徴とする請求項１２記載のプラズマディスプレイパネルの上部誘電体層組成物。
【請求項１６】
下部ガラス基板と、
該下部ガラス基板上に形成される下部絶縁層と、
該下部絶縁層上に形成されるアドレス電極と、
該アドレス電極及び前記下部絶縁層上に形成される下部誘電体層と、
各放電セルを分割するために前記下部誘電体層上に限定された隔壁と、
該隔壁上に形成されるブラックマトリックス層と、
該ブラックマトリックス層及び隔壁の側面及び前記下部誘電体層上に予め決定された厚さに形成され、紫外線の供給を受けて、赤、緑、青色の可視光を夫々放出する蛍光体層と、
上部ガラス基板と、
前記アドレス電極と垂直に交差するように前記上部ガラス基板上に形成される維持電極と、
該維持電極上に形成され、Agが主成分であるバス電極と、
該バス電極、前記維持電極、前記上部ガラス基板上に形成される上部誘電体層と、
該上部誘電体層を保護するために該上部誘電体層上に形成される保護層と、を包含して構成されるプラズマディスプレイパネルにおいて、前記上部誘電体層の組成物は、
ガラス粉末と、
CoO又はCuOの中で何れか一つと、を包含して構成されることを特徴とするプラズマディスプレイパネルの上部誘電体層の組成物。
【請求項１７】
前記CoO又はCuOは、０.０１wt%〜１０wt%であることを特徴とする請求項１６記載のプラズマディスプレイパネルの上部誘電体層の組成物。
【請求項１８】
前記ガラス粉末は、PbO-B２O３-SiO２グループであることを特徴とする請求項１６記載のプラズマディスプレイパネルの上部誘電体層の組成物。
【請求項１９】
BaO、MgO、SrOの中で少なくとも何れか一つ以上を更に包含して構成されることを特徴とする請求項１６記載のプラズマディスプレイパネルの上部誘電体層の組成物。
【請求項２０】
Al２O３を更に包含して構成されることを特徴とする請求項１６記載のプラズマディスプレイパネルの上部誘電体層の組成物。
【請求項２１】
第１基板と、
前記第１基板の一部分上に形成された第１電極と
前記第１電極の一部分上に形成された第２電極と、
該第１電極、前記第２電極、前記第１基板上に形成され、ガラス粉末と遷移金属酸化物とを包含して構成される誘電体層と、
前記第１基板に対向して配置された第２基板と、
前記第２基板上に前記第１電極と交差して形成された第３電極と、
を備えることを特徴とするプラズマディスプレイパネル。
【請求項２２】
上部ガラス基板と、
前記上部ガラス基板の一部分上に形成された維持電極と、
前記維持電極の一部分上に形成されるバス電極と、
前記維持電極、前記バス電極、前記上部ガラス基板上に形成され、PbO-B２O３-SiO２グループのガラス粉末と、CoO又はCuOの中で何れか一つとを包含して構成される上部誘電体層と、
前記上部ガラス基板に対向して配置された下部ガラス基板と、
前記下部ガラス基板上に前記維持電極と交差して形成されたアドレス電極と、
を備えることを特徴とするプラズマディスプレイパネル。
【請求項２３】
下部ガラス基板と、
前記下部ガラス基板上に形成される下部絶縁層と、
前記下部絶縁層上に形成されるアドレス電極と、
前記アドレス電極及び前記下部絶縁層上に形成される下部誘電体層と、
各放電セルを分割するために前記下部誘電体層上に限定された隔壁と、
前記隔壁上に形成されるブラックマトリックス層と、
前記ブラックマトリックス層及び隔壁の側面及び前記下部誘電体層上に予め決定された厚さに形成され、紫外線の供給を受けて、赤、緑、青色の可視光を夫々放出する蛍光体層と、
上部ガラス基板と、
前記アドレス電極と垂直に交差するように前記上部ガラス基板上に形成される維持電極と、
前記維持電極上に形成され、Agが主成分であるバス電極と、
前記バス電極、前記維持電極、前記上部ガラス基板上に形成され、ガラス粉末と、CoO又はCuOの中で何れか一つとを包含して構成される上部誘電体層と、
前記上部誘電体層を保護するために該上部誘電体層上に形成される保護層と、
を備えることを特徴とするプラズマディスプレイパネル。
【発明の詳細な説明】
【技術分野】
【０００１】
本発明は、プラズマディスプレイパネル（Plasma  Display  Panel；PDP）に係rり、詳しくは、プラズマディスプレイパネルの誘電体組成物(Composition  of  dieleectric  for  plasma  display  panel)に関するものである。
【背景技術】
【０００２】
一般に、薄膜トランジスタ(thin  film  transistor；TFT)、液晶ディスプレイ(liquid  crystal  display；LCD)、を(elctro-Luminescence)素子、FED(Field  Emission  Display)などと共に次世代ディスプレイに脚光を浴びているプラズマディスプレイパネル(Plasma  Display  Panel；PDP)素子は、隔壁(barrier  rib)により隔離された放電セルの内部からHe+Xeガス、又はNe+Xeガスが放電する時に発生する１４７nmの紫外線が赤、緑、青色の蛍光体を励起 (excitation)させて、その蛍光体が励起状態で基底状態(ground  state)になる時のエネルギー差による発光現象(luminescent  phenomena)を利用するディスプレイ素子である。該プラズマディスプレイパネル素子は、単純構造による製造の容易性、高輝度及び高発光効率、メモリ機能、高い非線形性、１６０゜以上の広視野角（ optical  angular  Field） などの特性を有していて、大型ディスプレイ市場を占有すると期待されている。
【０００３】
以下、従来のプラズマディスプレイパネルの構造においては、図３に示したように、下部ガラス基板２１と、該下部ガラス基板２１上に形成される下部絶縁層２０と、該下部絶縁層２０上に形成されるアドレス電極(Address  elctrode)２２と、該アドレス電極２２及び前記下部絶縁層２０上に形成される下部誘電体層(lower  dieleectric  layer)１９と、各放電セルを分割するために該下部誘電体層１９上に限定された隔壁１７と、該隔壁１７上に形成されるブラックマトリックス層１６と、該ブラックマトリックス層１６及び前記隔壁１７の側面及び前記下部誘電体層１９上に所定厚さに形成され、紫外線により赤、緑、青色の可視光を夫々放出する蛍光体層１８と、上部ガラス基板１１と、前記アドレス電極２２と垂直に交差するように前記上部ガラス基板１１上の一部分に形成される維持電極１２と、該維持電極１２上の一部分に形成されるバス電極１３と、該バス電極１３、前記維持電極１２、前記上部ガラス基板１１上に形成される上部誘電体層１４と、該上部誘電体層１４を保護するために該上部誘電体層１４上に形成される保護層１５と、を包含して構成されていた。
【０００４】
以下、このように構成された従来のプラズマディスプレイパネルの構造に対し、説明する。
【０００５】
先ず、前記プラズマディスプレイパネルの上部ガラス基板１１と下部ガラス基板２１としては、高歪点(High  strain  point)ガラス基板が使用される。該高歪点ガラス基板の下部ガラス基板２１上に下部絶縁層２０が位置し、該下部絶縁層２０上に前記アドレス電極２２が位置する。
【０００６】
また、前記アドレス電極２２と前記下部絶縁層２０上に位置する下部誘電体層１９は、前記下部ガラス基板２１方向に放出される可視光を遮断する。また、発光効率を増加させるため、反射率の高い誘電体層を前記下部誘電体層１９として使用する。該下部誘電体層１９は、反射率が６０%以上の不透明誘電体層であって、光の損失を最小化する。
【０００７】
前記高歪点ガラス基板の上部ガラス基板１１の下側に、前記アドレス電極２２とは垂直方向に交差するように位置する維持電極１２と、該維持電極１２上に位置するバス電極１３と、が形成される。前記上部誘電体層１４は、前記バス電極１３上に位置する。また、プラズマの発生により上部誘電体層１４が損傷されることを防止するため、該上部誘電体層１４上に保護層１５が位置する。ここで、前記上部誘電体層１４は、維持電極１２及びバス電極１３と直接接触されるため、該維持電極１２及びバス電極１３との化学反応を避けるために軟化点が高くなければならない。
【０００８】
前記蛍光体層１８は、赤色、緑色、青色蛍光体の順序に積層され、前記各隔壁１７間の領域から発生されるプラズマによる紫外線の強度によって特定の波長の可視光を放出する。
【０００９】
一方、前記プラズマディスプレイパネルのバス電極１３の主成分は、Ag(Silver)から成り、前記バス電極１３、維持電極１２、上部ガラス基板１１上に上部誘電体層１４が形成される。該上部誘電体層１４は、誘電体物質を露出されたバス電極１３、維持電極１２、上部ガラス基板１１上に塗布した後、該塗布された誘電体物質を約５００〜６００℃に焼成することで形成される。該焼成する過程において、前記バス電極１３を形成する時に発生したAgイオン(Ag+)が前記上部誘電体層１４の内部に拡散されることで、円形Agコロイド(circular  Ag  colloid)が上部誘電体層１４の内部に形成される。
【００１０】
図４は、図３の上部誘電体層１４の内部に形成されたAgコロイドの形態１００を示した図である。
【００１１】
図４に示したように、前記バス電極１３からAg+が発生するため、バス電極１３の周辺と前記上部誘電体層１４の内部に円形Agコロイド１００が形成され、該円形Agコロイドは、視覚的に黄色に見えるようになる。即ち、Agが主成分であるバス電極１３を使用するプラズマディスプレイパネルにおいては、黄変現象が現れると知らされた。
前記黄変現象とは、バス電極１３上に上部誘電体層１４を形成する過程で拡散されたAgイオンがAgコロイドを生成させることで発生する現象をいう。該黄変現象は、プラズマディスプレイパネルが駆動した時に全体白色映像の色温度を減少させて、画質を低下させる。
【００１２】
前記黄変現象が主に発生される上部誘電体層１４の組成物は、一般的に、PbO-B２O３-SiO２グループのガラス粉末と、アルカリ土類(alkaline  earth)RO(BaO、MgO、SrO)の中で何れか一つ以上と、Al２O３と、を包含して構成される。即ち、前記バス電極１３から拡散されたAgイオンが周辺電子と結合することで、上部誘電体層１４の内部にAgコロイドが形成される。
【００１３】
従って、Agイオンが上部誘電体層１４の内部に拡散されないように、前記上部誘電体層１４の誘電体材料の中でPbOを最小量含有するか、又はPbOのない誘電体組成物を利用してAgイオンの拡散を防止して黄変現象を防止したが、円形Agコロイドの生成を完全に防止することができなかった。また、前記上部誘電体層１４の誘電体材料の中でPbOを最小量含有するか、又はPbOのない誘電体組成物を利用すると、前記上部誘電体層１４を製造するための工程条件が変更され、該工程条件が変更されることで、焼成雰囲気、焼成温度などが変化し、黄変を防止するために該当工程条件が変更される度に新しい工程を作るのに難しいという要因になった。
【００１４】
一方、他の従来のプラズマディスプレイパネル及びその製造方法は、１９９８年１１月１７日登録された米国番号５、８３８、１０６、２００１年６月５日登録された米国番号６、２４２、８５９及び２００３年７月２９日登録された米国番号６、５９９、８５１の明細書に詳細に記載されている。
【発明の開示】
【発明が解決しようとする課題】
【００１５】
以上、説明したように、従来のプラズマディスプレイパネルにおいては、バス電極Ag電極上に上部誘電体層を形成する過程において、Ag電極から拡散されたAgイオンが円形コロイドを生成させることで、バス電極の周囲が視覚的に黄色を帯びる黄変現象を起こし、映像の色温度が低下するという不都合な点があった。
【００１６】
また、Agコロイドの生成を防止するため、上部誘電体層の誘電体物質を制限するか、又は工程条件を変更することで、焼成雰囲気、焼成温度などが変化され、黄変を防止するために該当工程条件が変更される度に新しい工程を作るのが難しいという不都合な点があった。
【課題を解決するための手段】
【００１７】
従って、本発明は、誘電体組成物に酸化コバルト(CoO)又は酸化銅(CuO)のような遷移金属酸化物(transition-metal  oxide)を添加することで、コロイドの生成を防止し得るプラズマディスプレイパネルの誘電体組成物を提供することを目的とする。
【００１８】
また、本発明は、誘電体組成物に酸化コバルト(CoO)又は酸化銅(CuO)のような青色又は緑色を帯びた遷移金属酸化物を添加することで、黄変を防止し得るプラズマディスプレイパネルの誘電体組成物を提供することを目的とする。
【００１９】
前記目的を達成するために、本発明に係るプラズマディスプレイパネルの誘電体組成物は、ガラス粉末と、遷移金属酸化物から成る。
【００２０】
また、前記目的を達成するために、本発明に係るプラズマディスプレイパネルの誘電体組成物は、PbO-B２O３-SiO２グループのガラス粉末と、BaO、MgO、SrOの中で少なくとも何れか一つ以上と、Al２O３と、CoO又はCuOの中で何れか一つから成る。
【００２１】
また、前記目的を達成するために、本発明に係るプラズマディスプレイパネルの誘電体組成物は、PbO-B２O３-SiO２グループのガラス粉末と、BaO、MgO、SrOの中で少なくとも何れか一つ以上と、Al２O３と、CoOから成り、ここで、前記CoOは、０.０１wt%〜１０wt%であることを特徴とする。
【００２２】
また、前記目的を達成するための本発明に係るプラズマディスプレイパネルの誘電体組成物においては、PbO-B２O３-SiO２グループのガラス粉末と、BaO、MgO、SrOの中で少なくとも何れか一つ以上と、Al２O３と、CuOから成り、ここで、前記CuOは０.０１wt%〜１０wt%であることを特徴とする。
【００２３】
前記目的を達成するため、本発明に係るプラズマディスプレイパネルの誘電体組成物は、PbO-B２O３-SiO２グループのガラス粉末と、BaO、MgO、SrOの中で少なくとも何れか一つ以上と、Al２O３と、CoO又はCuOの中で何れか一つから成り、ここで、前記CoO又はCuOは０.０１wt%〜１０wt%であることを特徴とする。
【００２４】
前記目的を達成するため、本発明に係るプラズマディスプレイパネルの誘電体層の組成物は、基板と、該基板の一部分上に形成された第１電極と、該第１電極の一部分上に形成された第２電極と、前記第１電極、前記第２電極、前記基板上に形成される誘電体層と、を包含して構成されるプラズマディスプレイパネルにおいて、ガラス粉末と、遷移金属酸化物から成ることを特徴とする。
【００２５】
前記目的を達成するために、本発明に係るプラズマディスプレイパネルの上部誘電体層の組成物は、上部ガラス基板と、該上部ガラス基板の一部分上に形成された維持電極と、該維持電極の一部分上に形成されるバス電極と、前記維持電極、前記バス電極、前記上部ガラス基板上に形成される上部誘電体層と、を包含して構成されるプラズマディスプレイパネルにおいて、PbO-B２O３-SiO２グループのガラス粉末と、CoO又はCuOの中で何れか一つから成ることを特徴とする。
【００２６】
前記目的を達成するために、本発明に係るプラズマディスプレイパネルの上部誘電体層の組成物は、下部ガラス基板と、該下部ガラス基板上に形成される下部絶縁層と、該下部絶縁層上に形成されるアドレス電極と、該アドレス電極及び前記下部絶縁層上に形成される下部誘電体層と、各放電セルを分割するために前記下部誘電体層上に限定された隔壁と、該隔壁上に形成されるブラックマトリックス層と、該ブラックマトリックス層及び隔壁の側面及び前記下部誘電体層上に予め決定された厚さに形成され、紫外線の供給を受けて、赤、緑、青色の可視光を夫々放出する蛍光体層と、上部ガラス基板と、前記アドレス電極と垂直に交差するように前記上部ガラス基板上に形成される維持電極と、該維持電極上に形成され、Agが主成分であるバス電極と、該バス電極、前記維持電極、前記上部ガラス基板上に形成される上部誘電体層と、該上部誘電体層を保護するために該上部誘電体層上に形成される保護層と、を包含して構成されるプラズマディスプレイパネルにおいて、ガラス粉末と、CoO又はCuOの中で何れか一つから成ることを特徴とする。
【発明の効果】
【００２７】
本発明に係るプラズマディスプレイパネルの誘電体組成物においては、遷移金属酸化物のCoO及びCuOの中で少なくとも何れか一つ以上を含有することで、自身の内部に拡散されたAgイオンが還元される前に前記遷移金属イオンが先に還元されるようにすることで、Agコロイドの生成を防止し得るという効果がある。
【００２８】
また、本発明に係るプラズマディスプレイパネルの上部誘電体層においては、青色又は緑色を帯びた遷移金属酸化物のCoO及びCuOの中で少なくとも何れか一つ以上を含有することで、該遷移金属酸化物の色相の黄変を防止し、色温度を高めて画質を向上し得るという効果がある。
【発明を実施するための最良の形態】
【００２９】
本発明に係る誘電体組成物が適用されたプラズマディスプレイパネルにおいては、図１に示したように、下部ガラス基板４１と、該下部ガラス基板４１上に形成される下部絶縁層４０と、該下部絶縁層４０上に形成されるアドレス電極４２と、該アドレス電極４２及び前記下部絶縁層４０上に形成される下部誘電体層と、各放電セルを分割するために前記下部誘電体層３９上に限定された隔壁３７と、該隔壁３７上に形成されるブラックマトリックス層３６と、該ブラックマトリックス層３６及び隔壁３７の側面及び前記下部誘電体層３９上に所定厚さに形成され、紫外線により赤、緑、青色の可視光を夫々放出する蛍光体層３８と、前記上部ガラス基板３１と、前記アドレス電極４２と垂直に交差するように前記上部ガラス基板３１上の一部分に形成される維持電極３２と、該維持電極３２上の一部分に形成されるバス電極３３と、該バス電極３３、前記維持電極３２、前記上部ガラス基板３１上に形成され、遷移金属酸化物を有する上部誘電体層３４と、該上部誘電体層３４を保護するために該上部誘電体層３４上に形成される保護層MgO３５と、を包含して構成されている。即ち、本発明に係るプラズマディスプレイパネルの構造においては、上部誘電体層３４を除外した残りの構造は、従来技術と同一であるため、詳細な説明は省略する。
【００３０】
従って、以下、本発明に係る上部誘電体層３４が適用されたプラズマディスプレイパネルの上板に対し、図２を参照して詳細に説明する。
【００３１】
本発明に係る上部誘電体層が適用されたプラズマディスプレイパネルの上板においては、図２に示したように、前記上部誘電体層３４が適用されたプラズマディスプレイパネルの上板は、上部ガラス基板３１と、該上部ガラス基板３１上の一部分に形成される維持電極３２と、該維持電極３２上の一部分に形成され、Agが主成分であるバス電極３３と、該バス電極３３、前記維持電極３２、前記上部ガラス基板３１上に形成され、遷移金属酸化物のCoO及びCuOの中で少なくとも一つを含有した上部誘電体層３４と、該上部誘電体層３４を保護するための前記上部誘電体層３４上に形成される保護層(MgO)３５と、を包含して構成されている。前記上部誘電体層３４の組成物は、PbO-B２O３-SiO２グループのガラス粉末と、アルカリ土類(BaO、MgO、SrO)の中の一つ以上と、Al２O３と、CoO及びCuOの中で少なくとも一つから成る。ここで、前記CoO又はCuOは、前記上部誘電体層３４の組成物に０.０１wt%〜１０wt%添加される。
【００３２】
例えば、前記上部誘電体層３４の組成物に前記CoO又はCuOを０.０１wt%〜１０wt%添加すると、前記上部誘電体層３４を焼成する過程(５００〜６００℃熱処理)で拡散されたAgイオン(Ag+)によりAgコロイドが生成されない。即ち、Agイオンより遷移金属酸化物が先に還元されることで、Agイオンが周辺の電子と結合して還元雰囲気でAg０に還元される量が減少して、前記AgイオンがAg０に還元される量が減少することで、バス電極の周辺の電子数が減少され、該バス電極周辺の電子数が減少されることで、Agコロイドが生成されない。また、微細なAgコロイドが前記上部誘電体層３４の内部に生成されても、前記青色又は緑色を帯びた遷移金属酸化物の色相により黄変を防止することができる。
【００３３】
以下、前記上部誘電体層３４に対して詳細に説明する。
【００３４】
先ず、Agが主成分であるバス電極３３のAgイオン(Ag+)より先に還元され、Agコロイド生成を防止するCoO又はCuOのような遷移金属酸化物を前記上部誘電体層３４のガラス組成物PbO-B２O３-SiO２グループのガラス粉末に添加する。ここで、前記上部誘電体層３４には、CoO及びCuOが添加されることができる。
【００３５】
また、前記CoO又はCuOのような遷移金属酸化物を前記上部誘電体層３４のガラス組成物に包含させると、遷移金属イオンの価電子(valence  electron)の変化によりAg+が還元される前にCo３+→Co２+、Cu３+→Cu２+に遷移金属イオンが先に還元されながらAg+周辺の電子が減少し、結果的に、Agイオン(Ag+)が還元されることを防止することができる。
【００３６】
また、前記CoO又はCuOが添加された上部誘電体層３４の色相は、青色又は緑色を帯び、前記青色又は緑色は黄変を補色する役割をし、色温度を高めて高画質を提供する役割も一緒に行う。即ち、青色又は緑色を持った遷移金属酸化物を上部誘電体層３４の組成物に添加することで、色温度が高まって、画質が向上される。
【００３７】
一方、前記上部誘電体層３４の組成物に添加されるCoO又はCuOの量は黄変を防止する過程、遷移金属酸化物の着色の相関関係、前記上部誘電体層３４の製造工程条件によって変更されることがある。
【図面の簡単な説明】
【００３８】
【図１】本発明に係る誘電体組成物が適用されたプラズマディスプレイパネルを示した断面図である。
【図２】本発明に係る上部誘電体層が適用されたプラズマディスプレイパネルを示した断面図である。
【図３】従来のプラズマディスプレイパネルの構造を示した断面図である。
【図４】図３の上部誘電体層の内部に形成されたAgコロイドの形態を示した図である。
【符号の説明】
【００３９】
３１：上部ガラス基板
３２：維持電極
３３：バス電極
３４：上部誘電体層
３５：保護層
【図１】
2005235735.tif 000003
【図２】
2005235735.tif 000004
【図３】
2005235735.tif 000005
【図４】
2005235735.tif 000006